(57)【特許請求の範囲】
【請求項１】
（Ａ）一般式（Ｉ）の、少なくとも１種のアミノアルキル官能性ポリシロキサンと、
【化１】
0006702616.tif 000021
（式中、各Ｒ１基は、一価の、Ｃ１〜Ｃ２０の、アルキル、アリールアルキル、アルキルアリール、およびアリールの各基からなる群から独立して選択され、そのそれぞれが直鎖状または分枝鎖状であり、各Ｒ２基は、−Ｏ−、−ＮＨ−によって遮られることがある、３〜７個の炭素原子を有する、直鎖状または分枝鎖状の、二価の、場合により置換された有機ラジカルからなる群から独立して選択され、ｎは０〜７の値を有する整数である）
（Ｂ）白金触媒の存在下での、少なくとも１種のオレフィンアミンと少なくとも１種のヒドリドシロキサンとのヒドロシリル化によって得られる、（Ａ）とは異なる、少なくとも１種の化合物と、
（Ｃ）場合により、（Ａ）および（Ｂ）とは異なり、ＮＨ２官能性をまったく含まない、少なくとも１種の化合物と
を含む、または（Ａ）、（Ｂ）、および（Ｃ）から本質的になる、または（Ａ）、（Ｂ）、および（Ｃ）からなる、組成物を調製する方法であって、  成分（Ａ）および成分（Ｂ）の合計のＮＨ２官能性が１．９６以上２．００未満の範囲であり、
一般式（Ｉ）のアミノアルキル官能性ポリシロキサンは、以下の方法により精製されることを特徴とする、組成物の調製方法。
（精製方法）
ｉ）
（Ａ）一般式（Ｉ）の、少なくとも１種のアミノアルキル官能性ポリシロキサンと、
（Ｂ）白金触媒の存在下での、少なくとも１種のオレフィンアミンと少なくとも１種のヒドリドシロキサンとのヒドロシリル化によって得られる、（Ａ）とは異なる、少なくとも１種の化合物と
を含み、ＮＨ２官能性が、０より高いものの１．９６未満である、組成物を、
化学量論的過剰の、ｐＫａ≦５．５を有する、少なくとも１種の酸、および化学量論的過剰の水と反応させるステップであって、化学量論的過剰の酸が、（Ａ）および（Ｂ）を含む組成物のＮＨ２官能性を基準とし、化学量論的過剰の水が、酸を基準とする、ステップと、
ｉｉ）ステップｉ）の生成物に存在する揮発性化合物を、不活性キャリアガスを場合により用いて、４０〜２５０℃の温度で、０．１〜１０３０ｍｂａｒで、蒸留することによって除去するステップと、
ｉｉｉ）ステップｉｉ）の、得られた、脱揮されたより高沸点の生成物を、少なくとも１種の塩基で中和するステップと、
ｉｖ）少なくとも１種の塩基触媒の存在下で、ステップｉｉｉ）の生成物を解重合し、生成物を、６０℃〜２５０℃の温度で、０．１〜１０３０ｍｂａｒで、蒸留することによって単離するステップと
を含む、方法。
【請求項２】
請求項１の調製方法により得られる組成物が、ハーゼンによる、０〜１００の範囲の着色を有する、請求項１に記載の調製方法。
【請求項３】
少なくとも１種のオレフィンアミンが、一般的な構造（ＩＩ）を有する
Ｒ３−ＣＨ＝Ｃ（Ｒ３）−ＣＨ（Ｒ３）−ＮＨ２  （ＩＩ）
（式中、各Ｒ３が、水素および一価のＣ１〜Ｃ４アルキル基からなる群から独立して選択される）、請求項１又は２に記載の調製方法。
【請求項４】
Ｒ１がメチルを表し、Ｒ２が３個の炭素原子を有する、直鎖状または分枝鎖状の、二価の有機ラジカルを表し、オレフィンアミンがアリルアミンである、請求項１から３のいずれか一項に記載の調製方法。
【請求項５】
成分（Ｂ）が、成分（Ａ）および成分（Ｂ）の合計の全重量に対して、０より多く４重量パーセント以下の量で存在するか、又は成分（Ｂ）が、成分（Ａ）および成分（Ｂ）の合計に対して、０より多く２モル％以下で存在する、請求項１から４のいずれか一項に記載の調製方法。
【請求項６】
さらに、
ｖ）請求項１〜５のいずれか一項に記載の方法により得られた生成物を、少なくとも１種の塩基触媒と、場合により追加のシクロポリジアルキルシロキサンと、６０〜２００℃の温度で、転位に十分な時間で、反応させるステップと、
ｖｉ）ステップｖ）の生成物中の少なくとも１種の塩基触媒を不活性化するステップと、
ｖｉｉ）場合により、ステップｖｉ）の生成物に蒸留するステップを施して、０．１〜１０３０ｍｂａｒで、６０℃〜２５０℃の温度の沸点を有する、少なくとも１種の化合物を除去するステップにより、下記一般式（Ｉ）のアミノアルキル官能性ポリシロキサンを得る請求項１〜５のいずれか一項に記載の調製方法。
【化２】
0006702616.tif 000022
（式中、Ｒ１、Ｒ２は、請求項１で定められたものであり、ｎは６〜７の整数である）
【請求項７】
反応させるステップｉ）の少なくとも１種の酸が塩酸である、請求項１〜６のいずれか一項に記載の調製方法。
【請求項８】
ステップｉｖ）の塩基触媒が、水酸化ナトリウム、水酸化カリウム、水酸化セシウム、またはその関連するシラノレートである、請求項１〜７のいずれか一項に記載の調製方法。
【請求項９】
ステップｖ）の塩基触媒が、水酸化カリウムもしくは水酸化セシウム、および／またはその関連するシラノレート、第四級アンモニウムもしくはホスホニウムの水酸化物もしくはその関連するシラノレートである、請求項６〜８のいずれか一項に記載の調製方法。
【請求項１０】
請求項１〜９のいずれか一項に記載の方法により調製された組成物の使用であって、ポリオルガノシロキサン−ポリオルガノブロックコポリマーを製造する方法における、コポリマーブロックの少なくとも１種が、ポリウレタン、ポリイミド、およびポリエーテルイミドからなる群から選択される、使用。
【請求項１１】
前記ポリオルガノシロキサン−ポリオルガノブロックコポリマーが、
一般式の構造、
【化３】
0006702616.tif 000023
一般式の構造、
【化４】
0006702616.tif 000024
一般式の構造、
【化５】
0006702616.tif 000025
およびこれら一般的な構造の任意の組み合わせからなる群から選択される、少なくとも１種のブロックセグメントであって（式中、ｎは０〜７の整数である）、
場合により、一般式の構造、
【化６】
0006702616.tif 000026
一般式の構造、
【化７】
0006702616.tif 000027
一般式の構造、
【化８】
0006702616.tif 000028
およびこれら一般的な構造の任意の組み合わせからなる群から選択される、少なくとも１種の構造と組み合わされた、少なくとも１種のブロックセグメントを含む、ポリオルガノシロキサン−ポリオルガノブロックコポリマー、である請求項１０に記載の使用。
（式中、ａは、独立して１より大きい任意の数であるか、または１に等しく、
Ｒ１およびＲ２は、請求項１で定められた通りであり、
Ｒ４は、Ａｒ、あるいは−Ｏ−、−Ｓ−、−ＳＯ２−、もしくは
【化９】
0006702616.tif 000029
からなる群から選択される、１種または複数の基を含むことができる、直鎖状または分枝鎖状の、二価のＣ６〜Ｃ２０脂肪族ラジカルであり、
Ｙは、単結合、酸素原子、カルボニル基、硫黄原子、ＳＯ２基、二価のＣ１〜Ｃ２０脂肪族ラジカル、二価のＣ５〜Ｃ２０シクロ脂肪族ラジカル、およびこの群の構成要素の組み合わせからなる群から選択され、
Ａｒは、
【化１０】
0006702616.tif 000030
から選択され、
Ｗは、単結合、酸素原子、カルボニル基、硫黄原子、ＳＯ２基、二価のＣ１〜Ｃ２０脂肪族ラジカル、二価のＣ５〜Ｃ２０シクロ脂肪族ラジカル、およびこの群の構成要素の組み合わせからなる群から選択され、
Ｖは、水素、Ｃ１〜Ｃ２０アルキル、Ｃ１〜Ｃ２０アルコキシ、およびハロゲン原子からなる群から独立して選択される、フェニル部分の少なくとも１種の置換基を示す）
【請求項１２】
請求項１から９のいずれか一項に記載の方法により調製された組成物を、一般的な構造
【化１１】
0006702616.tif 000031
からなる群から選択される、１種もしくは複数の有機二無水物と、
単独で、または一般的な構造（ＩＩＩ）の、１種もしくは複数の非シロキサン有機ジアミンと共に、
Ｈ２Ｎ−Ｒ４−ＮＨ２  （ＩＩＩ）
（式中、Ｙ、Ａｒ、およびＲ４は、請求項１１で定められた通りである）
と反応させる、ポリオルガノシロキサン−ポリオルガノブロックコポリマーを調製する方法。
【発明の詳細な説明】
【技術分野】
【０００１】
本発明は、高純度のアミノ官能性ポリシロキサンを含む組成物、およびその調製に関連する。本発明はまた、アミノアルキル官能性ポリシロキサン、このアミノアルキル官能性ポリシロキサンを精製する方法、組成物を調製する方法、組成物の使用、ポリオルガノシロキサン−ポリオルガノブロックコポリマー、ポリオルガノシロキサン−ポリオルガノブロックコポリマーを調製する方法、ならびに成形品、形成物、および／または押出成形品にも関連する。
【背景技術】
【０００２】
アミノ官能性ポリシロキサンは広く知られている。一般に、アミノアルキル官能基は、末端位置のケイ素原子に結合されており、一般式（Ｉ）の構造を含む。
【０００３】
【化１】
0006702616.tif 000002
【０００４】
米国特許第５，０２６，８９０号（以下「‘８９０」ともいう）、米国特許第４，６４９，２０８号（以下「‘２０８」ともいう）、米国特許第５，８９２，０８４号（以下「‘０８４」ともいう）、および米国特許第６，１７７，５８３号（以下「‘５８３」ともいう）に記載されているように、アミノ官能性ポリシロキサンは、一般に、白金触媒による、アリルアミンからヒドリドシロキサンへのヒドロシリル化によって調製される。これらの方法において、アミノプロピルポリシロキサンは、しばしば高度に着色された不純物を伴って得られる。この不純物には、とりわけ、一般式（ＩＶ）のイミノアルキル官能基が挙げられる。
【０００５】
【化２】
0006702616.tif 000003
式中、Ｒａは、一般に水素であり、Ｒｂは、一般に、場合により分枝鎖状および／または不飽和のＣ２〜Ｃ５アルキル基（以下の比較例４および比較例５参照）であり、各Ｒ１基は、一価の、Ｃ１〜Ｃ２０の、アルキル、アリールアルキル、アルキルアリール、およびアリールの各基からなる群から独立して選択され、そのそれぞれが直鎖状または分枝鎖状であり、各Ｒ２基は、−Ｏ−、−ＮＨ−によって遮られることがある、３〜７個の炭素原子を有する、直鎖状または分枝鎖状の、二価の、場合により置換された有機ラジカルからなる群から独立して選択される。一般式（ＩＶ）の不純物は、一般に、ポリマー中の全てのアミノアルキル基の濃度約２〜約１０モル％での、白金を用いたヒドロシリル化反応の無制御な副生成物として観測される。一般式（ＩＶ）の不純物は、プロトンＮＭＲの、７．４〜７．７ｐｐｍの範囲のシグナルによって、ならびに／またはとりわけ５．７、３．３１、２．２２、１．８、および１．５０ｐｐｍ付近のシグナルによって同定される。さらに、前述された方法において、他の副生成物も存在する。例えば、望ましくない高度に着色された不純物は、一般にプロトンＮＭＲにおいて、３．１〜３．４ｐｐｍの範囲のシグナルによって、とりわけ４．０ｐｐｍ付近のシグナルによって同定される。
【０００６】
このイミノアルキル不純物は、これらの材料の応用において不都合である。特に、式（Ｉ）の直鎖状アミノプロピルポリシロキサンは、直鎖状のポリシロキサン−ポリイミドブロックコポリマーおよびポリシロキサン−ポリエーテルイミドブロックコポリマーを製造するのに用いられる。
【０００７】
米国特許第３，３２５，４５０号には、一般式（Ｉ）のアミノプロピル官能性ポリシロキサンと有機二無水物との反応によって、ポリシロキサン−ポリイミドブロックコポリマーを製造する方法を説明している。
【０００８】
米国特許第４，５８６，９９７号には、一般式（Ｉ）のアミノプロピル官能性ポリシロキサンと、有機ビス（エーテル無水物）と、有機ジアミンとの反応によって、ポリシロキサン−ポリエーテルイミドブロックコポリマーを製造する方法が説明されている。
【０００９】
これらのアミノプロピル官能性ポリシロキサン中の、一般式（ＩＶ）のイミノアルキル不純物は、これらのブロックコポリマー材料の合成において反応を起こしにくく、したがってブロックコポリマー生成を減らし、分子量の制御を難しくすることになる、望ましくない連鎖停止基である。理論に束縛されるものではないが、着色された不純物には、ブロックコポリマー合成において望ましくない連鎖停止基としても機能する第二級アミノ官能性シロキサンが含まれる。同様に、高度に着色された不純物は、生成されたブロックコポリマーに望ましくない着色の増加をもたらす。
【００１０】
‘８９０、‘２０８、‘０８４、および‘５８３に記載された最先端の技術を用いると、必然的に一般式（ＩＶ）の不純物（例えば、以下の比較例４および比較例５）がもたらされる。白金触媒作用下でのアリルアミンとヒドリドシロキサンとの直接反応におけるこれらの副生成物を避けるための技術は分かっていない。
【００１１】
代替的に、初めに、アリルアミンの第一級アミノ官能基を保護し、次いでヒドリドシロキサンおよび白金でヒドロシリル化を行い、次いでアミノ官能基を脱保護して、最終のアミノ官能性ポリシロキサンを生成することによって、一般式（ＩＶ）の不純物の生成を避けることが提案されてきた。
【００１２】
米国特許第４，５８４，３９３号(以下「‘３９３」ともいう)には、アリルアミンをトリメチルクロロシランと反応させ、次いで蒸留により精製することによってシラザンが生成され、
【００１３】
【化３】
0006702616.tif 000004
次いで、白金触媒作用下で、このシラザンをヒドリドシロキサンと反応させ、最後にシラザン基を加水分解して、式（Ｉ）のアミノプロピル官能性ポリシロキサンを生成することが説明されている。この方法では、概して高度に着色された生成物がもたらされる。
【００１４】
英国特許第２，１８５，９８４号（以下「‘９８４」ともいう）には、初めに、メチルエチルケトンまたはシクロヘキサノンなどの単純ケトンを用いて、アリルアミンのケチミンを生成し、次いで、用いられた酸触媒を中和した後、蒸留によってケチミンを精製することが説明されている。次いで、このケチミンを、白金触媒作用下でヒドリドシロキサンと反応させる。最後に、ケチミン基が、酸触媒による加水分解によって除去される。ケチミン基を除去するのに用いられた酸触媒は、好ましくは酸性活性白土である。
【００１５】
‘３９３および‘９８４に準拠した方法には、毒性の高いアリルアミンの反応を用いて、精製を要する中間体をもたらすという欠点がある。これにより、費用、ならびに毒性の中間体および副生成物の不必要な処理が加えられる。さらにこれらの方法では、ヒドロシリル化および次の工程の間に生成され得る、着色された不純物が除去されない。
【先行技術文献】
【特許文献】
【００１６】
【特許文献１】米国特許第５，０２６，８９０号明細書
【特許文献２】米国特許第４，６４９，２０８号明細書
【特許文献３】米国特許第５，８９２，０８４号明細書
【特許文献４】米国特許第６，１７７，５８３号明細書
【特許文献５】米国特許第３，３２５，４５０号明細書
【特許文献６】米国特許第４，５８６，９９７号明細書
【特許文献７】米国特許第４，５８４，３９３号明細書
【特許文献８】英国特許第２，１８５，９８４号明細書
【発明の概要】
【発明が解決しようとする課題】
【００１７】
したがって、本発明の目的は、少なくとも１つの、好ましくは全ての、先行技術で既知である欠点を克服することであった。特に、本発明の目的は、低度の着色であり、不純物を含まない、好ましくはイミノアルキル不純物を含まない、アミノ官能性ポリシロキサンを製造する費用効率のよい方法を提供することであった。本発明は、その要求に対して応えるものである。以下に示すように、これらの目的は、組成物、アミノアルキル官能性ポリシロキサン、精製する方法、組成物を調製する方法、使用、ポリオルガノシロキサン−ポリオルガノブロックコポリマー、ポリオルガノシロキサン−ポリオルガノブロックコポリマーを調製する方法、ならびに本発明の、成形品、形成物、および／または押出成形品によって解決された。
【課題を解決するための手段】
【００１８】
したがって、本発明は、
（Ａ）一般式（Ｉ）の、少なくとも１種のアミノアルキル官能性ポリシロキサンと、
【００１９】
【化４】
0006702616.tif 000005
（式中、各Ｒ１基は、一価の、Ｃ１〜Ｃ２０の、アルキル、アリールアルキル、アルキルアリール、およびアリールの各基からなる群から独立して選択され、そのそれぞれが直鎖状または分枝鎖状であり、各Ｒ２基は、−Ｏ−、−ＮＨ−によって遮られることがある、３〜７個の炭素原子を有する、直鎖状または分枝鎖状の、二価の、場合により置換された有機ラジカルからなる群から独立して選択され、ｎ（ここで、かつ以下において）は整数であり、０〜２０００の値を有する）
（Ｂ）白金触媒の存在下での、少なくとも１種のオレフィンアミンと少なくとも１種のヒドリドシロキサンとのヒドロシリル化によって得られる、（Ａ）とは異なる、少なくとも１種の化合物と、
（Ｃ）場合により、（Ａ）および（Ｂ）とは異なり、ＮＨ２官能性をまったく含まない、少なくとも１種の化合物と
を含む、または他の実施形態において、（Ａ）、（Ｂ）、および（Ｃ）から本質的になる、または、他の実施形態において、（Ａ）、（Ｂ）、および（Ｃ）からなる、組成物であって、
成分（Ａ）および成分（Ｂ）の合計のＮＨ２官能性が１．９６以上２．００未満の範囲であることを特徴とする、組成物を提供する。
【発明を実施するための形態】
【００２０】
したがって、本発明の組成物は、一般式（Ｉ）の、実質的に純粋なアミノアルキル官能性ポリシロキサンである。本発明は、制御された構造および高純度の直鎖状アミノ官能性ポリシロキサンを含む組成物を提供し、その組成物は、ポリシロキサン−ポリオルガノブロックコポリマーを製造する方法において特に有用である。意外にも、アリルアミンとヒドリドシロキサンとのヒドロシリル化生成物に一般的なイミノアルキル不純物は、化学量論的過剰の強酸による加水分解によって、および高温かつ減圧で、アミノシロキサンの生成された酸性塩をストリップすることによって、効果的に除去できることが明らかになった。英国特許第２，１８５，９８４号に記載されている、触媒量の酸の使用は、イミノアルキル不純物の相当の部分を除去できなかった。なお、効果的にストリップすると、加水分解はさらにより成功する。塩基性触媒作用の条件下での、中和された加水分解生成物の蒸留分解（ｄｉｓｔｉｌｌａｔｉｖｅ  ｃｒａｃｋｉｎｇ）によって、無着色のアミノアルキル官能性シロキサンを得ることができたことも意外であった。得られた、蒸留されたアミノアルキル官能性シロキサンは、本質的に無着色であり、イミノアルキルを含まず、塩基触媒による転位によって一般式（Ｉ）のポリシロキサンを製造するのに用いることができる。本発明の方法を用いる場合、イミノアルキルを含まないアミノ官能性シロキサンが高い収率で回収され、実際に全ての着色された不純物が蒸留液底部に残留していることが明らかになったのは特に意外であった。したがって、本発明のアミノアルキル官能性ポリシロキサンの転位を効果的に制御することができる。これにより、制御された構造のアミノアルキル官能性ポリシロキサンがもたらされる。
【００２１】
本明細書で用いられるように、用語「ポリシロキサン」は、少なくとも１個のジシロキサン単位（−Ｓｉ−Ｏ−Ｓｉ−、式（Ｉ）のｎ＝０）を含有する、オリゴマーおよびポリマーを含む。本明細書で用いられる用語、ヒドリドシロキサンは、末端Ｈ−Ｓｉ官能基を有するポリジアルキルシロキサンを示す。
【００２２】
本発明の組成物は、１．９６以上２．００未満の範囲である、成分（Ａ）および成分（Ｂ）の合計のＮＨ２官能性を有することを特徴とする。好ましくは、このＮＨ２官能性は、１．９６００〜１．９９９９の範囲であり、より好ましくは１．９８０〜１．９９９の範囲である。最も好ましくは、ＮＨ２官能性は、１．９８６０〜１．９９９０の範囲である。ＮＨ２官能性は、本発明の組成物の成分（Ａ）および成分（Ｂ）に存在する、１分子あたりのＮＨ２基の数を表す。基本的に、成分（Ａ）のＮＨ２基が、本発明の分子の、このＮＨ２官能性に寄与する。しかし、成分（Ｂ）は、ＮＨ２官能性を必ずしも含むわけではなく、したがって本発明の組成物の全体のＮＨ２官能性を低くする。さらに、本発明の組成物において任意である成分（Ｃ）は、少しもＮＨ２官能性を含まず、それ故にＮＨ２官能性に寄与しない。
【００２３】
式（Ｉ）の純粋なシロキサンは、ＮＨ２官能性２．０を有する。本発明の組成物の成分Ｂに対応する不純物（一般にイミノアルキル官能基だけではないが）は、観測されるＮＨ２官能性を２．０未満の値まで減らす。ＮＨ２官能性を測定する方法は、当分野の技術者に既知である。好ましくは、ＮＨ２官能性は、１Ｈ−ＮＭＲ分光法、ＩＲ分光法、または氷酢酸中で過塩素酸を用いた滴定法を用いて測定される。それらの技術は、例えば、Ｊ．Ｊｉａｎｇ、Ｍ．Ｊ．ＭａｃＬａｃｈｌａｎ、Ｃａｔｉｏｎｉｃ  Ｇｕｅｓｔ  Ｉｎｃｌｕｓｉｏｎ  ｉｎ  Ｗｉｄｅｍｏｕｔｈｅｄ  Ｓｃｈｉｆｆ  Ｂａｓｅ  Ｍａｃｒｏｃｙｃｌｅｓ、Ｃｈｅｍ．Ｃｏｍｍｕｎ．２００９、５６９５〜５６９７、Ｇ．Ｗａｎｇ、Ｇ．Ｊｉａｎｇ、Ｊ．Ｚｈａｎｇ、Ｐｒｅｐａｒａｔｉｏｎ，ｃｕｒｉｎｇ  ｋｉｎｅｔｉｃ  ａｎｄ  ｐｒｏｐｅｒｔｉｅｓ  ｏｆ  ａ  ｎｏｖｅｌ  ａｍｉｎｅ  ｗｉｔｈ  ｆｌｅｘｉｂｌｅ  ｐｏｌｙｏｘｙｐｒｏｐｙｌｅｎｅ  ｓｉｄｅ  ｃｈａｉｎ  ｃｕｒｉｎｇ  ａｇｅｎｔ  ｆｏｒ  ｅｐｏｘｙ  ｒｅｓｉｎ、Ｔｈｅｒｍｏｃｈｉｍｉｃ  Ａｃｔａ、５８９（２０１４）１９７〜２０６、Ａｎａｌ．Ｃｈｉｍ．Ａｃｔａ．３１（１９６４）、２９４〜２９６、またはＵＳ３，４９７，４８５に説明されている。好ましくは、ＮＨ２官能性は、１Ｈ−ＮＭＲ分光法を用いて測定される。
【００２４】
成分（Ａ）および成分（Ｂ）の合計のＮＨ２官能性は、次式に従って、１Ｈ−ＮＭＲによって測定されるモル％不純物−ＣＨ官能性から計算される。
［ＮＨ２官能性］＝２．０×（１−［モル％不純物−ＣＨ］／１００）
それによって、モルパーセント不純物−ＣＨ官能性は、組成物のＣＤＣｌ３溶媒中の１Ｈ−ＮＭＲスペクトルの０．４〜０．７ｐｐｍの範囲で観測される、ｎは１または２であってもよい、Ｓｉ−Ｒ２基のＳｉＣＨｎ多重線シグナルの積分に対して、７．４〜７．７ｐｐｍの範囲に観測される、イミノアルキル基の不純物（Ｎ＝ＣＨ）シグナルの対応する面積積分から計算することができる。当分野の技術者は、Ｒ２基の任意のＨのそれぞれのシグナルを同定することができ、したがってそれぞれのＮＨ２官能性を計算することができる。好ましくは、組成物は、Ｃ３アルキル基であるＲ２を含む。アミノ官能基に隣接するＲ２には２種の可能な構造、Ｓｉ−ＣＨ２ＣＨ２ＣＨ２−ＮＨ２およびＳｉ−ＣＨ（ＣＨ３）−ＣＨ２−ＮＨ２があり、それによってＳｉＣＨ２シグナルおよびＳｉＣＨシグナルが、それぞれ０．４６ｐｐｍおよび０．６７ｐｐｍで観測される。Ｒ２がＣ３アルキル基である、モルパーセント不純物−ＣＨを計算するための、対応する式は、したがって
［モル％不純物−ＣＨ］＝１００×［Ｉｎｔ（７．４〜７．７ｐｐｍ）］／｛［Ｉｎｔ（０．４６ｐｐｍ）］／２＋［Ｉｎｔ（０．６７ｐｐｍ）］｝
である。
【００２５】
最も好ましくは、ＮＨ２官能性は、ＣＤＣｌ３中における、本発明の組成物の５００ＭＨｚ１Ｈ−ＮＭＲスペクトルを用いて測定される。ここで、組成物はＣＨ２ＣＨ２ＣＨ２およびＣＨ（ＣＨ３）−ＣＨ２であるＲ２を含む。不純物を示す、７．４〜７．７ｐｐｍのシグナルは、７．４〜７．７ｐｐｍに正確に設けられた範囲を用いて積分される。さらに、０．４６ｐｐｍのピークは、０．３〜０．６ｐｐｍに正確に設けられた範囲を用いて積分され、その積分値を１．００００に定める。最後に、０．６７ｐｐｍのピークは、０．６〜０．７５ｐｐｍに正確に設けられた範囲を用いて積分される。モル％不純物−ＣＨは、上記の式を用いて計算され、次いでその結果を用いて、上記の式によってＮＨ２官能性を決定する。
【００２６】
本発明の組成物は、成分（Ａ）、成分（Ｂ）、および場合により成分（Ｃ）を含む、または他の実施形態において、成分（Ａ）、成分（Ｂ）、および場合により成分（Ｃ）から本質的になる、ならびに他の実施形態において、成分（Ａ）、成分（Ｂ）、および場合により成分（Ｃ）からなる。好ましい一実施形態において、本発明の組成物は、成分（Ａ）、成分（Ｂ）、および場合により成分（Ｃ）から本質的になる。用語「から本質的になる（ｅｓｓｅｎｔｉａｌｌｙ  ｃｏｎｓｉｓｔｓ  ｏｆ）」または「から本質的になる（ｃｏｎｓｉｓｔｉｎｇ  ｅｓｓｅｎｔｉａｌｌｙ  ｏｆ）」は、ここで、および出願全体において、ポリオルガノシロキサン−ポリオルガノブロックコポリマーを調製する方法で用いられる、本発明の組成物の機能に影響を及ぼさない限り、または不都合でない限り、組成物が、成分（Ａ）、成分（Ｂ）、および成分（Ｃ）とは別にさらなる成分を含むことができることを意味しようというものである。
【００２７】
一実施形態において、本発明の組成物は、任意の化合物（Ｃ）を含まない。他の実施形態において、本発明の組成物は、化合物（Ｃ）を含む。後者の実施形態において、成分（Ｃ）は、成分（Ａ）および成分（Ｂ）の量の合計に対して、好ましくは２０重量パーセント未満の量で、より好ましくは１５重量パーセント未満の量で、さらにより好ましくは１０重量パーセント未満の量で存在する。さらに、成分（Ｃ）は、組成物全体の全重量に対して、好ましくは２０重量パーセント未満の量で、より好ましくは１５重量パーセント未満の量で、さらにより好ましくは１０重量パーセント未満の量で存在する。
【００２８】
成分（Ｃ）は、本発明の組成物に存在する場合、少しもＮＨ２官能性を含まない。成分（Ｃ）は、（Ａ）および（Ｂ）とは異なるので、特にヒドロシリル化から得られる、一般式（ＩＶ）のイミノアルキル官能基を含有する不純物を含むこともない
【００２９】
【化５】
0006702616.tif 000006
（式中、Ｒａ、Ｒｂ、Ｒ１、およびＲ２は、上記で定められた通りである）。好ましくは、成分（Ｃ）は少しも窒素官能性を含まない。さらに、好ましくは、成分（Ｃ）は、化合物（Ａ）および場合により化合物（Ｂ）を、有機モノマーと重合反応させてポリオルガノシロキサン−ポリオルガノブロックコポリマーを生成する際に用いられる場合に不活性である、任意の化合物、好ましくは有機化合物である。好ましくは、この文脈における表記「不活性」は、化合物が、重合反応の有機モノマーと反応せず、それ故、好ましくは、反応によって形成されるブロックコポリマー自体の主鎖に組み込まれないことを意味する。成分（Ｃ）は、好ましくは、ポリオルガノシロキサン−ポリオルガノブロックコポリマー生成反応において、ブロックコポリマー生成を減らし、分子量の制御を難しくする、望ましくない連鎖停止をもたらさず、生成されたブロックコポリマーの望ましくない着色の増加をもたらさない。最も好ましくは、成分（Ｃ）は、成分（Ａ）および成分（Ｂ）と相溶性である。少なくとも１種の非官能性ポリシロキサン、または極性もしくは非極性の有機化合物で構成される成分（Ｃ）が特に好ましい。任意の成分（Ｃ）の例には、非官能性の、すなわち官能基を含まないポリシロキサン、例えば、オクタメチルシクロテトラシロキサン、デカメチルシクロペンタシロキサン、ドデカメチルシクロヘプタシロキサン、もしくはヘキサメチルジシロキサンなどの、環状または直鎖状のポリジアルキルシロキサン、またはヘプタン、シクロヘキサン、トルエン、キシレン、ジブチルエタノールアミン、トリメチルアミン、トリエチルアミン、トリブチルアミン、エタノール、イソプロピルアルコール、ベンジルアルコール、オレオイルアルコール、ジエチルエーテル、ジブチルエーテル、ジオキサン、テトラヒドロフランなどの有機化合物が挙げられる。
【００３０】
好ましくは、式（Ｉ）の末端Ｓｉ原子は、少なくとも１個の水素置換基を有するＲ２基の炭素原子に独立して結合されている。
【００３１】
好ましい一実施形態において、ｎは０〜２００である。より好ましくは、ｎは０〜１００である。さらにより好ましくは、Ｒ１はメチルを表し、および／またはＲ２は３個の炭素原子を有する、直鎖状または分枝鎖状の、二価のラジカルを表す。さらにより好ましくは、ｎは０〜２００であり、Ｒ１はメチルを表し、Ｒ２は３個の炭素原子を有する、直鎖状または分枝鎖状の、二価の有機ラジカルを表し、オレフィンアミンはアリルアミンである。
【００３２】
好ましくは、Ｒ１基は、独立して一価のメチル基またはフェニル基である。より好ましくは、Ｒ１基は、メチルである。好ましくは、Ｒ２基は、直鎖状または分枝鎖状の、二価の、Ｃ３アルキル基またはＣ４アルキル基である。より好ましくは、Ｒ２基は、直鎖状または分枝鎖状の、二価のＣ３基である。さらに、Ｒ２は少なくとも１個の水素原子を含むことが好ましい。さらにより好ましくは、Ｒ２は、−ＣＨ２ＣＨ２ＣＨ２−または−ＣＨ（ＣＨ３）ＣＨ２−である。
【００３３】
一実施形態において、式（Ｉ）のｎは０〜７であることが好ましい。他の実施形態において、式（Ｉ）のｎは６〜２０００であることが好ましい。
【００３４】
成分（Ｂ）は、（Ａ）とは異なる、少なくとも１種の化合物であり、白金触媒の存在下での、少なくとも１種のオレフィンアミンと少なくとも１種のヒドリドシロキサンとのヒドロシリル化によって得られる。この成分（Ｂ）は、好ましくは、一般に既知である、少なくとも１種のオレフィンアミンと少なくとも１種のヒドリドシロキサンとのヒドロシリル化反応の、少なくとも１種の副生成物を含む。この反応の主な生成物は、成分（Ａ）である。このヒドロシリル化反応で用いられるオレフィンアミンは、遊離したアミノ官能基を含有する。これは、少なくとも１種のオレフィンアミンが、任意の保護基によって保護されていないことを意味する。
【００３５】
好ましくは、少なくとも１種のオレフィンアミンは、一般的な構造（ＩＩ）を有する。
Ｒ３−ＣＨ＝Ｃ（Ｒ３）−ＣＨ（Ｒ３）−ＮＨ２  （ＩＩ）
【００３６】
（式中、各Ｒ３が、水素および一価のＣ１〜Ｃ４アルキル基からなる群から独立して選択される）。好ましいオレフィンアミンの例には、アリルアミン、２−メチルアリルアミン、または２−ブテニルアミンが挙げられる。より好ましくは、少なくとも１種のオレフィンアミンはアリルアミンである。
【００３７】
好ましくは、米国特許第５，０２６，８９０号、米国特許第４、６４９，２０８号、米国特許第５，８９２，０８４号、および米国特許第６，１７７，５８３号に記載されているように、成分（Ｂ）は、ヒドロシリル化反応のいずれかから得られる。これらの文献のそれぞれは、成分（Ｂ）を得るために用いられるヒドロシリル化反応条件に関して、参照によって本明細書に組み込まれている。また好ましくは、参照によってその全体が本明細書にそれぞれ組み込まれている、米国特許第２，８２３，２１８号、米国特許第３，１５９，６６２号、米国特許第３，２２０，９７２号、米国特許第３，５２２，３２７号、米国特許第３，７１５，３３４号、米国特許第３，７１５，４５２号、米国特許第４，２８８，３４５号、および米国特許第７，２０２，３２０号に記載されているように、白金ヒドロシリル化触媒のいずれかを用いることができる。好ましくは、成分（Ｂ）は、少なくとも１種のイミノアルキル官能基を含有する。より好ましくは、成分（Ｂ）は、式（ＩＶ）の少なくとも１種の構造を含有する、少なくとも１種の化合物を含む。さらに好ましくは、成分（Ｂ）は、酸化によって、一般式（Ｉ）のシロキサン、または少なくとも１種のイミノアルキル官能基を含有するポリシロキサンから生成され得る、少なくとも１種の着色された副生成物を含む。同様に好ましくは、成分（Ｂ）は、一般式（Ｉ）のシロキサン、または少なくとも１種のイミノアルキル官能基を含有するポリシロキサンを酸と反応させることによって生成される、少なくとも１種の着色された副生成物を含む。本明細書において「不純物」または「不純なアミノアルキル官能性ポリシロキサン」について言及する場合、言及される不純物は成分（Ｂ）である。好ましくは、本発明の組成物において、成分（Ｂ）は、成分（Ａ）および成分（Ｂ）の合計の全重量に対して、０より多く約４重量パーセント以下の量で存在する。さらに好ましくは、本発明の組成物において、成分（Ｂ）は、成分（Ａ）および成分（Ｂ）の合計に対して、０より多く約２モルパーセント以下の量で、より好ましくは、０より多く約１モルパーセント以下の量で、最も好ましくは、０より多く約０．５モルパーセント以下の量で存在する。本発明の組成物において、成分（Ｂ）は、成分（Ａ）および成分（Ｂ）の合計の全重量に対して、０．０００１重量パーセントより多い量で、または０．００１重量パーセントより多い量で、または０．０１重量パーセントより多い量で存在することができる。
【００３８】
さらに好ましくは、本発明の組成物は、成分（Ｂ）が、少なくとも１種のイミノアルキル官能基を含有する少なくとも１種の化合物を含み、少なくとも１種のイミノアルキル官能基を含有する、この少なくとも１種の化合物が、成分（Ａ）および成分（Ｂ）の合計の全重量に対して、０より多く約４重量パーセント以下の量で存在することを特徴とする。さらに好ましくは、本発明の組成物は、成分（Ｂ）が、少なくとも１種のイミノアルキル官能基を含有する少なくとも１種の化合物を含み、少なくとも１種のイミノアルキル官能基を含有する、この少なくとも１種の化合物が、成分（Ａ）および成分（Ｂ）の合計に対して、０より多く約２モルパーセント以下の量で、より好ましくは、０より多く約１モルパーセント以下の量で、最も好ましくは、０より多く約０．５モルパーセント以下の量で存在することを特徴とする。本発明の組成物において、少なくとも１種のイミノアルキル官能基を含有する少なくとも１種の化合物は、成分（Ａ）および成分（Ｂ）の合計の全重量に対して、０．０００１重量パーセントより多い量で、または０．００１重量パーセントより多い量で、または０．０１重量パーセントより多い量で存在することができる。
【００３９】
好ましくは、成分（Ｂ）の含量は、ＩＲスペクトルを調べ、イミノアルキル官能基に特徴的な約１６７１ｃｍ−１の吸収ピークの解析することによって決定される。ここで、この成分（Ｂ）は少なくとも１種のイミノアルキル官能基を含有する。
【００４０】
本発明の好ましい一実施形態において、本発明の組成物は、ハーゼンによる、１００未満の範囲の、すなわち０〜１００の範囲の着色を有する。好ましくは、この範囲は、本明細書で用いられる表記「無着色」または「本質的に無着色」を言及した場合に用いられる。ハーゼンによる着色の測定は、当分野の技術者に既知であり、好ましくはＡＳＴＭ  Ｄ１２０９に準拠して測定される。
【００４１】
本発明の他の態様において、本質的に無着色であり、すなわちハーゼン数（Ｈａｚｅｎ  Ｎｕｍｂｅｒ）１００未満を示し、１．９６より高いＮＨ２官能性を有する、一般式（Ｉ）のアミノ官能性ポリシロキサンであって、
【００４２】
【化６】
0006702616.tif 000007
（式中、Ｒ１、Ｒ２は、上記で定められたものであり、ｎは０〜７の整数である）ポリシロキサンが、
【００４３】
ｉ）０より高く（例えば、＞１．５もしくは＞１．６もしくは＞１．７もしくは＞１．８など）１．９６未満のＮＨ２官能性を有し、および／または１００より大きいハーゼン数の着色を有する、アミノアルキル官能性ポリシロキサンを、ＮＨ２基に対して過剰の、ｐＫａ≦５．５を有する酸、および過剰の水（過剰の水は、用いられる酸のモルに対する水のモルに関係する。好ましくは、酸１モルあたり少なくとも水３モルが用いられる。最も好ましくは、酸１モルあたり少なくとも水１０モルなどの、大過剰の水が用いられる）と反応させて、プロトン化アミノアルキル官能性ポリシロキサンをもたらすステップと、
【００４４】
ｉｉ）ステップｉ）の生成物に存在する揮発性化合物を、不活性キャリアガスを場合により用いて、約４０〜約２５０℃の温度で、約０．１〜約１０３０ｍｂａｒで、蒸留することによって除去して、脱揮されたより高沸点の生成物プロトン化アミノアルキル官能性ポリシロキサンをもたらすステップと、
【００４５】
ｉｉｉ）ステップｉｉ）の、得られた、脱揮されたより高沸点の生成物を、少なくとも１種の塩基で中和して、高沸点アミノアルキル官能性ポリシロキサンをもたらすステップと、
【００４６】
ｉｖ）少なくとも１種の塩基の存在下で、ステップｉｉｉ）の高沸点アミノアルキル官能性ポリシロキサン生成物を解重合し、生成物を、約６０℃〜約２５０℃の温度で、約０．１〜約１０３０ｍｂａｒで、蒸留することによって単離して、式（Ｉ）のアミノ官能性ポリシロキサンをもたらすステップと
を含む方法によって製造される、アミノ官能性ポリシロキサンが提供される。
【００４７】
本発明の他の態様において、一般式（Ｉ）のアミノアルキル官能性ポリシロキサンを精製する方法であって、
【００４８】
【化７】
0006702616.tif 000008
【００４９】
（式中、Ｒ１、Ｒ２は、上記で定められたものであり、ｎは整数０〜７である）、その方法が、
【００５０】
ｉ）
（Ａ）一般式（Ｉ）の、少なくとも１種のアミノアルキル官能性ポリシロキサンと、
（Ｂ）白金触媒の存在下での、少なくとも１種のオレフィンアミンと少なくとも１種のヒドリドシロキサンとのヒドロシリル化によって得られる、（Ａ）とは異なる、少なくとも１種の化合物と
を含み、ＮＨ２官能性が、０より高いものの（例えば、＞１．５または＞１．６または＞１．７または＞１．８など）１．９６未満である、組成物を、化学量論的過剰の、ｐＫａ≦５．５を有する、少なくとも１種の酸および過剰の水（過剰の水は、用いられる酸のモルに対する水のモルに関係する。好ましくは、酸１モルあたり少なくとも水３モルが用いられる。最も好ましくは、酸１モルあたり少なくとも水１０モルなどの、大過剰の水が用いられる）と反応させるステップであって、化学量論的過剰の酸が（Ａ）および（Ｂ）を含む組成物のＮＨ２官能性を基準とする、ステップと、
【００５１】
ｉｉ）ステップｉ）の生成物に存在する揮発性化合物を、不活性キャリアガスを場合により用いて、約４０〜約２５０℃の温度で、約０．１〜約１０３０ｍｂａｒで、蒸留することによって除去するステップと、
【００５２】
ｉｉｉ）ステップｉｉ）の、得られた、脱揮されたより高沸点の生成物を、少なくとも１種の塩基で中和するステップと、
【００５３】
ｉｖ）少なくとも１種の塩基の存在下で、ステップｉｉｉ）の生成物を解重合し、生成物を、約６０℃〜約２５０℃の温度で、約０．１〜約１０３０ｍｂａｒで、蒸留することによって単離するステップと
を含む、方法が提供される。
【００５４】
好ましくは、本発明のステップｉ）は、約１５〜約４５℃の温度範囲で実施される。好ましくは、ステップｉｉ）は、約０．２〜約１０３０ｍｂａｒで実施される。さらに好ましくは、本発明のステップｉｖ）は、約０．２〜約１０３０ｍｂａｒで実施される。
【００５５】
本発明によれば、例えば、ステップｉｉｉ）に関して用いられる用語「中和する」または「中和」は、好ましくは、ステップｉ）で用いられた酸を中和し、遊離のアミノアルキル基の生成をもたらすことを意味する。
【００５６】
本発明によれば、用語「精製する方法」は、好ましくは、少なくとも１種の成分（Ｂ）を、（Ａ）および（Ｂ）を含む初期の組成物から除去する方法に関連する。それによって、得られた組成物の純度が、成分（Ａ）に関して改良される。好ましくは、この純度は、組成物のＮＨ２官能性によって示される。組成物の純度、すなわち組成物の成分（Ａ）の濃度がより高いほど、組成物のＮＨ２官能性はより高くなる。最も好ましくは、精製する方法のステップｉ）において適用される組成物（Ａ）および組成物（Ｂ）は、白金触媒の存在下での、少なくとも１種のオレフィンアミンと少なくとも１種のヒドリドシロキサンとのヒドロシリル化反応の直接生成物である。好ましくは、「直接」は、本発明の精製する方法を実施する前に、さらなる精製、すなわち得られた組成物の成分（Ａ）の増加が実施されていないことを意味する。これは、溶媒の除去、触媒などを除去するための吸着剤および／または濾過による処理などの、一般的な方法ステップを実施することはできるが、生成物は依然としてヒドロシリル化反応の直接生成物であることを意味する。それらのステップを実施することにより、組成物の成分（Ａ）が増加することになるが、この増加は意図的なものではなく、吸着剤またはフィルタ材などへの成分（Ｂ）の付着によるものである。
【００５７】
より好ましくは、方法ステップｉ）は、上記の（すなわち、先行技術において既知である）ヒドロシリル化工程のいずれかの直接生成物を用いて実施される。好ましくは、ステップｉ）で用いられたこの組成物は、ハーゼンによる、１００〜５００の範囲の着色を有する。
【００５８】
好ましくは、成分（Ａ）および成分（Ｂ）は、上記の好ましい実施形態において説明されたものである。より好ましくは、ステップｉ）の組成物は、場合により、上記で定められた、少なくとも１種の化合物（Ｃ）をさらに含む。
【００５９】
好ましくは、ステップｉ）で用いられた組成物の、すなわち成分（Ａ）および成分（Ｂ）の合計の、ＮＨ２官能性は、１以上１．９６未満の範囲であり、より好ましくは１．５〜１．９６の範囲であり、最も好ましくは１．８０〜１．９４の範囲である。
【００６０】
他の態様において、本発明は、本質的に無着色であり、イミノアルキル官能性不純物を本質的に含まない、一般式（Ｉ）のアミノ官能性ポリジオルガノシロキサンを製造する方法であって、前述されたステップｉ）〜ｉｖ）を含む、方法に関連する。本発明によれば、式（Ｉ）が「イミノアルキル官能性不純物を含まない」または「イミノアルキルを含まない」と言及する場合、好ましくは、定められたＮＨ２官能性を有する、本発明の組成物が説明される。これは、好ましくは、組成物（Ａ）、組成物（Ｂ）、および場合により組成物（Ｃ）が、少なくとも１種のイミノアルキル官能基を含有する成分（Ｂ）を本質的に含まないことを意味する。
【００６１】
本発明のさらなる他の態様において、ポリシロキサンが、ハーゼン数１００未満を示し、本質的に無着色であり、１．９６より高いＮＨ２官能性を有する、一般式（Ｉ）のアミノアルキル官能性ポリシロキサンであって、
【００６２】
【化８】
0006702616.tif 000009
【００６３】
（式中、Ｒ１、Ｒ２は上記で定められたものであり、ｎは６〜２０００の整数である）ポリシロキサンが、
【００６４】
ｖ）本発明のアミノアルキル官能性ポリシロキサン、または本発明の精製する方法の生成物を、少なくとも１種の塩基触媒と、場合により、追加のシクロポリジアルキルシロキサンと、約６０〜約２００℃の温度で、転位に十分な時間で、反応させるステップと、
【００６５】
ｖｉ）ステップｖ）の生成物の、少なくとも１種の塩基触媒を不活性化するステップと、
【００６６】
ｖｉｉ）場合により、ステップｖｉ）の生成物に蒸留するステップを施して、０．１〜１０３０ｍｂａｒで、約６０℃〜約２５０℃の温度の沸点を有する、少なくとも１種の化合物を除去するステップと
を含む方法によって得られる、アミノアルキル官能性ポリシロキサンが提供される。
【００６７】
本発明によれば、ステップｖ）の「転位に十分な時間」は、当分野の技術者によって決定することができる。ステップｖ）は、平衡反応、またはシクロポリジアルキルシロキサンの存在下での、開環平衡反応を示す。したがって、好ましくは「転位に十分な時間」は、ステップｖ）で用いられる遊離体のｎの平均を増やし、平衡に到達するために必要とされる時間を示す。好ましくは、反応混合物が、さらに反応時間があってもｎの平均値が変化しない定常状態に達する場合、平衡に到達する。最も好ましくは、平衡で、反応混合物のシクロポリジアルキルシロキサンの総量は、全反応混合物の重量に対して、約１５重量パーセント未満である。
【００６８】
本発明のさらなる他の態様において、ｎが６〜２０００の整数である、本発明の組成物をもたらす方法であって、上記方法が、前述されたステップｖ）〜ｖｉｉ）を含む、方法が提供される。
【００６９】
さらなる他の態様において、本発明は、本質的に無着色であり、イミノアルキル不純物を含まない、一般式（Ｉ）のアミノ官能性ポリシロキサンを、塩基触媒により分解するステップｉｖ）から得られた、精製されたアミノアルキル官能性シロキサンの転位によって製造する方法であって、前述されたステップｖ）〜ｖｉｉ）を含む、方法に関連する。
【００７０】
本発明の方法ステップｉ）には、不純なアミノアルキル官能性ポリシロキサン／（Ａ）および（Ｂ）を含む組成物を、好ましくは、化学量論的過剰の、ｐＫａ≦５．５を有する過剰の酸１００モル％当量および過剰の水で処理することが含まれる。本発明によれば、この方法ステップの化学量論的過剰の酸は、１．０より大きい、用いられたＨ＋イオンの、組成物中に存在する−ＮＨ２基に対するモル比に関係する。過剰の水は、用いられた酸のモルに対する、水のモルに関係する。好ましくは、酸１モルあたり少なくとも３モルの水が用いられる。最も好ましくは、酸１モルあたり少なくとも１０モルの水などの、大過剰の水が用いられる。本発明の酸は、アミノアルキル官能基をプロトン化することができる任意の酸であってもよい。好ましい酸には、酢酸、塩酸、および硫酸が挙げられるが、他の有機酸および無機酸を用いることもできる。好ましくは、一実施形態において、本発明の全ての態様において、反応させるステップｉ）の少なくとも１種の酸は塩酸である。水溶液として酸を添加することが好ましい。酸処理されたアミノアルキル官能性シロキサンの粘度の制御を容易にするために、追加の水および／または溶媒を添加することができる。好ましい溶媒には、イソプロパノール、イソブタノール、または２−メトキシプロパノールなどのアルコールが挙げられる。酸処理は、発熱を伴い、したがって、反応混合物の温度を０〜約６０℃の範囲に制御するために、冷却することが好ましい。反応温度を約１０〜約３０℃の範囲に制御することが最も好ましい。
【００７１】
本発明の方法ステップｉｉ）は、ステップｉ）の酸処理されたシロキサンを、約４０〜約２５０℃の温度でストリップすることを含む。常圧でストリップすることも可能であるが、減圧を用いることがより有効であり、好ましい。少なくとも約５０℃で、より好ましくは約５５〜約１２０℃の温度で、約２５ｍｂａｒより低い圧力で、より好ましくは約５ｍｂａｒより低い圧力で、酸処理されたシロキサンをストリップすることが好ましい。僅かな量の加水分解副生成物の除去を容易にするために、窒素スパージ（ｎｉｔｒｏｇｅｎ  ｓｐａｒｇｅ）を用いることができる。理論に束縛されるものではないが、化学量論量の、少なくとも１種の酸による加水分解によって、遊離の有機カルボニル副生成物の生成がもたらされ、ストリップするステップｉｉ）の間に除去されると考えられる。
【００７２】
本発明の方法ステップｉｉｉ）は、得られた、塩基でストリップされたシロキサンを中和することを含む。一実施形態において、水中の、水酸化ナトリウムまたは水酸化カリウム、炭酸水素ナトリウムまたは炭酸水素カリウム、炭酸ナトリウムまたは炭酸カリウム、酸化亜鉛、酸化マグネシウム、およびリン酸ナトリウムまたはリン酸カリウムなどの、１種または複数の無機塩基の水溶液を用いることが好ましいが、他の塩基を用いることもできる。過剰の、こうした塩基を用いることが好ましい。中和の後、アミノ官能性シロキサンを場合により水で洗浄してもよく、水相はデカントされる。この水洗浄は、必要であれば繰り返すことができる。
【００７３】
本発明の方法ステップｉｖ）は、塩基触媒によって分解すること、および精製されたアミノアルキル官能性ポリシロキサン混合物を蒸留することによって単離することを含む。中和するステップｉｉｉ）で用いられた過剰の塩基を触媒として用いることができる。初めに、中和されたアミノ官能性シロキサンを水で洗浄し、水相をデカントして過剰の塩を除去した後、追加の塩基触媒を添加することが好ましい。好ましくは、一実施形態において、本発明の全態様において、ステップｉｖ）の塩基触媒は、水酸化ナトリウム、水酸化カリウム、水酸化セシウム、またはその関連するシラノレートである。他の塩基を用いることもできる。好ましくは、ｐＫａ＞１０の塩基が用いられる。ステップｉｖ）は、約６０〜約２５０℃の温度で実施される。精製されたアミノアルキル官能性シロキサン混合物の蒸留による回収を促すのに、減圧をかけることが好まれる。約７０〜約１６０℃の温度、および約１０ｍｂａｒ未満の圧力を用いることが好ましい。約８０〜約１３０℃の温度、および約５ｍｂａｒ未満の圧力がより好ましい。場合により、高沸点アルコールなどの、より高沸点の有機化合物を、反応底部を流動化させるのを促すために添加することができる。Ｃ１８〜Ｃ３０第一級アルコールを用いることが好ましい。精製されたアミノアルキル官能性ポリシロキサン混合物は、このステップで蒸留液として回収され、残留不純物、特に着色された化合物が蒸留液底部に残留している。特に初期の不純なアミノ官能性シロキサンが３よりも大きい値（ｎ）を有した場合、この方法で得られた精製されたアミノアルキル官能性ポリシロキサンは、シクロポリジアルキルシロキサンと共に、式（Ｉ）のｎ＝０〜７である、成分（Ａ）および成分（Ｂ）の混合物として得られる。好ましい一実施形態において、ステップｉｖ）の生成物は、ｎ＝０〜３である、成分（Ａ）および成分（Ｂ）の混合物、ならびにシクロポリジアルキルシロキサンである。
【００７４】
本発明の方法ステップｖ）は、ステップｉｖ）で得られた、精製されたアミノアルキル官能性ポリシロキサン混合物を、場合により追加のシクロポリジアルキルシロキサンおよび塩基触媒と反応させることを含む。ステップｉｖ）で得られた、精製されたアミノアルキル官能性ポリシロキサン混合物を、純粋な留分として、または任意の追加のシクロポリジアルキルシロキサンと共に、当分野で既知である塩基触媒と反応させて転位を引き起こす。この転位反応は、一般に平衡反応、または開環平衡反応と称される。この平衡反応は、例えば、Ｔ．Ｃ．Ｋｅｎｄｒｉｃｋ、Ｂ．Ｐａｒｂｈｏｏ、Ｊ．Ｗ．Ｗｈｉｔｅ、ｉｎ  Ｔｈｅ  Ｃｈｅｍｉｓｔｒｙ  ｏｆ  Ｏｒｇａｎｉｃ  Ｓｉｌｉｃｏｎ  Ｃｏｍｐｏｕｎｄｓ、Ｗｉｌｅｙ、Ｎｅｗ  Ｙｏｒｋ、１９８９、１２８９〜１３６１ページに説明されており、参照によって本明細書に組み込まれている。好ましくは、一実施形態において、本発明の全態様において、ステップｖ）の塩基触媒は、水酸化カリウムもしくは水酸化セシウム、および／またはその関連するシラノレート、または第四級アンモニウムもしくはホスホニウム水酸化物またはその関連するシラノレートである。転位は、一般に約７０〜約１６０℃の温度で実施されるが、触媒の、水酸化テトラアルキルアンモニウムまたは水酸化テトラアルキルホスホニウムは、約７０〜約１００℃で最も適切に用いられる。好ましくは、転位は、反応物および触媒のニートな混合物中で生じる。しかし、キシレンなどの不活性溶媒、１，２−ジメトキシプロパンまたはジメチルスルホキシドなどのエーテルが添加されるのは任意である。水酸化カリウムを含む触媒作用が好ましい。水酸化テトラメチルアンモニウムまたは水酸化テトラブチルアンモニウム、およびその対応するシラノレートを含む触媒作用もまた好ましい。こうしたシラノレートは、当分野で周知であり、一般に、対応する水酸化物をシクロポリジアルキルシロキサンと反応させることより得られる。これらの触媒は、例えば、Ａ．Ｒ  ＧｉｌｂｅｒｔおよびＳ．Ｗ．Ｋａｎｔｏｒ、Ｊｏｕｒｎａｌ  ｏｆ  Ｐｏｌｙｍｅｒ  Ｓｃｉｅｎｃｅ、ＸＬ巻、３５〜５８（１９５９）に説明されており、参照によってその全体が明細書に組み込まれている。
【００７５】
転位反応するステップｖ）が完了した後、触媒は、本発明の方法ステップｖｉ）で不活性化される。水酸化カリウムまたは水酸化セシウムは、好ましくは、リン酸および／またはそのエステル、とりわけ対応するシロキサンエステルで中和される。水酸化テトラアルキルアンモニウムまたは水酸化テトラアルキルホスホニウム、およびその関連するシラノレートは、高温、例えば、約１２０〜約１６０℃の温度での熱分解によって不活性化される。他の塩基触媒および中和剤を、ステップｖ）およびステップｖｉ）において用いることもできる。
【００７６】
任意の本発明の方法ステップｖｉｉ）において、約０．１〜約１０３０ｍｂａｒで、約６０℃〜約２５０℃の範囲の沸点を有する揮発性シロキサン、とりわけ過剰のシクロポリジアルキルシロキサンは、高温かつ減圧でストリップすることによって、転位アミノアルキル官能性ポリシロキサンから除去される。約５ｍｂａｒで、約６０℃〜約１５０℃の範囲の沸点を有する揮発性シロキサンを除去することが好ましい。高温、特に約１００〜約１８０℃、および約０．１〜約３０ｍｂａｒ、好ましくは０．１〜５ｍｂａｒを用いることがやはり好ましい。揮発性物質の除去を促すために、不活性ガスによるスパージングを用いることができる。
【００７７】
本発明の他の態様において、本発明の組成物、または本発明のアミノアルキル官能性ポリシロキサンは、コポリマーブロックの少なくとも１種が、ポリウレタン、ポリイミド、およびポリエーテルイミドからなる群から選択される、ポリオルガノシロキサン−ポリオルガノブロックコポリマーを製造する方法において用いられる。本発明によれば、ポリオルガノシロキサン−ポリオルガノブロックコポリマーは、好ましくは、ジブロックコポリマー、トリブロックコポリマー、またはテトラブロックコポリマーを含む。
【００７８】
本発明のさらなる他の態様において、本発明の組成物、または本発明のアミノアルキル官能性ポリシロキサンの重合によって得られる、少なくとも１種のブロックを含む、ポリオルガノシロキサン−ポリオルガノブロックコポリマーが提供される。
【００７９】
好ましくは、本発明のポリオルガノシロキサン−ポリオルガノブロックコポリマーは、一般式の構造、
【００８０】
【化９】
0006702616.tif 000010
一般式の構造、
【００８１】
【化１０】
0006702616.tif 000011
一般式の構造、
【００８２】
【化１１】
0006702616.tif 000012
およびこれら一般的な構造の任意の組み合わせからなる群から選択される、少なくとも１種のブロックセグメントであって（式中、ｎ＝０〜２００、好ましくはｎ＝６〜１００）、
場合により、一般式の構造、
【００８３】
【化１２】
0006702616.tif 000013
一般式の構造、
【００８４】
【化１３】
0006702616.tif 000014
一般式の構造、
【００８５】
【化１４】
0006702616.tif 000015
およびこれら一般的な構造の任意の組み合わせからなる群から選択される、少なくとも１種の構造と組み合わされた、少なくとも１種のブロックセグメントを含む
（式中、ａは、独立して１より大きい任意の数であるか、または１に等しく、
Ｒ１およびＲ２は、上記で定められた通りであり、
Ｒ４は、Ａｒ、あるいは−Ｏ−、−Ｓ−、−ＳＯ２−、もしくは
【００８６】
【化１５】
0006702616.tif 000016
からなる群から選択される、１種または複数の基を含むことができる、直鎖状または分枝鎖状の、二価のＣ６〜Ｃ２０脂肪族ラジカルであり、
Ｙは、単結合、酸素原子、カルボニル基、硫黄原子、ＳＯ２基、二価のＣ１〜Ｃ２０脂肪族ラジカル、二価のＣ５〜Ｃ２０シクロ脂肪族ラジカル、およびこの群の構成要素の組み合わせからなる群から選択され、
Ａｒは、
【００８７】
【化１６】
0006702616.tif 000017
から選択され、
Ｗは、単結合、酸素原子、カルボニル基、硫黄原子、ＳＯ２基、二価のＣ１〜Ｃ２０脂肪族ラジカル、二価のＣ５〜Ｃ２０シクロ脂肪族ラジカル、およびこの群の構成要素の組み合わせからなる群から選択され、
Ｖは、水素、Ｃ１〜Ｃ２０アルキル、Ｃ１〜Ｃ２０アルコキシ、およびハロゲン原子からなる群から独立して選択される、フェニル部分の少なくとも１種の置換基を示す）。
【００８８】
さらなる他の態様において、本発明は、本発明の組成物、または本発明のアミノアルキル官能性ポリシロキサンを、一般的な構造
【００８９】
【化１７】
0006702616.tif 000018
からなる群から選択される、１種もしくは複数の有機二無水物と、
【００９０】
単独で、または一般的な構造（ＩＩＩ）の、１種もしくは複数の非シロキサン有機ジアミンと共に、
【００９１】
Ｈ２Ｎ−Ｒ４−ＮＨ２  （ＩＩＩ）
【００９２】
反応させる、ポリオルガノシロキサン−ポリオルガノブロックコポリマーを調製する方法に関連する（式中、Ｙ、Ａｒは、上記で定められた通りであり、Ｒ４は、上記で定められた通りである）。本発明の二無水物の、特に好ましい例は、
【００９３】
【化１８】
0006702616.tif 000019
である。
【００９４】
本発明のジアミンの、特に好ましい例は、
【００９５】
【化１９】
0006702616.tif 000020
である。この種のブロックコポリマーを調製する、一般的な方法は、当分野で既知であり、ＵＳ３，３２５，４５０、ＵＳ４，５８６，９９７、ＵＳ４，３９５，５２７、またはＵＳ４，６７０，４９７に説明されている。
【００９６】
さらなる他の態様において、本発明は、本発明のポリオルガノシロキサン−ポリオルガノブロックコポリマーを含む、成形品、形成物、および／または押出成形品に関連する。
【００９７】
したがって、本発明は、制御された構造および構成であり、望ましくない着色された不純物および一般式（ＩＶ）のイミノアルキル官能性不純物の濃度が特に低い、直鎖状アミノアルキル官能性ポリシロキサンを含む組成物を提供する。本発明のアミノ官能性ポリシロキサンは、低度の着色および制御された分子量などの、改良された性質を有するポリシロキサン−ポリオルガノブロックコポリマーを製造する方法において特に有用である。ポリシロキサン−ポリオルガノブロックコポリマー中の高濃度のイミノアルキル不純物は、高温および高湿度などの厳しい条件下で、安定性の低下をもたらすこともあり、本発明のブロックコポリマーは、これらの条件下でより安定である。
【００９８】
以下の実施例は例示を意図するものであるが、本発明の範囲を制限するものではない。明示的に別段の定めをした場合を除き、全てのパーセント値は組成物の全重量に対する重量によるものであり、全ての温度は摂氏温度である。本明細書に引用された全ての特許出願、特許、および他の文献は、その全体を参照によって組み込まれている。
【実施例】
【００９９】
明示的に別段の定めをした場合を除き、所与の全てのパーセント値は、重量パーセント値である。所与のＮＨ２官能性は、前述したように、１Ｈ−ＮＭＲによって測定された。これは、ＣＤＣｌ３中の生成物の５００ＭＨｚ１Ｈ−ＮＭＲスペクトルが用いられたことを意味する。不純物を示す、７．４〜７．７ｐｐｍのシグナルは、７．４〜７．７ｐｐｍに正確に設けられた範囲を用いて積分された。さらに、０．４６ｐｐｍのピークは、０．３〜０．６ｐｐｍに正確に設けられた範囲を用いて積分され、その積分値を１．００００に定めた。最後に、０．６７ｐｐｍのピークは、０．６〜０．７５ｐｐｍに正確に設けられた範囲を用いて積分された。モル％不純物−ＣＨは、上記の式を用いて計算され、次いでその結果を用いて、上記の式によってＮＨ２官能性を決定した。
【０１００】
〔実施例１〕
アミン含量２．６ｍｍｏｌＮＨ２／ｇ（ＮＨ２  ６５０ｍｍｏｌ）、ハーゼン色値１４６、イミノアルキル基２．５モル％、および全アミン含量に対するＮＨ２官能性１．９５を有する直鎖状アミノプロピル官能性ポリジメチルシロキサン２５０ｇ、ならびに水４０ｇを、滴下漏斗、温度計、蒸留受器を具備した凝縮器を備えた５００ｍｌ反応器へ装入した。滴下漏斗に、水６０ｇおよび３５％塩酸水溶液７２ｇ（ＨＣｌ  ６８１ｍｍｏｌ、１０５モル％）を装入し、装置全体を窒素雰囲気下に置いた。ＨＣｌ／水溶液を、３０℃より低い温度で、２５分間かけて反応器へ加えた。次いで、Ｄｏｗａｎｏｌ  ＰＭ４０ｇを添加し、反応混合物を１時間撹拌した。１００℃および１５ｍｂａｒに到達するまで、加熱し、かつ真空にし、これらの条件を１時間保って、生成物をストリップした。反応器を５５°Ｃまで冷却した。次いで、水１００ｇおよび４０％水酸化カリウム溶液９５ｇを添加した。１時間撹拌した後、２相混合物を沈降させ、より低い方の相をデカントした。この中和されたシロキサンは、高度に着色されており、イミノプロピル基を本質的に全く含まない。
【０１０１】
中和されたシロキサンへ、４０％水酸化カリウム溶液４ｇを添加し、分留のために、反応加熱（ｒｅａｃｔｉｏｎ  ｈｅａｔ）および真空を施した。２〜３ｍｂａｒで、５５〜１０４℃で得られた留分を回収した。この留分は、アミノ含量２．８４ｍｍｏｌ  ＮＨ２／ｇ（８１．７モル％収率）およびＮＨ２官能性１．９９を有する、アミノプロピルシロキサンとシクロジメチルシロキサンとの、無着色かつイミノアルキルを本質的に含まない、混合物１３５ｇで構成された。
【０１０２】
〔実施例２〕
実施例１からのアミノプロピルシロキサンとシクロジメチルシロキサンとの混合物１１８ｇ、および追加のオクタメチルシクロテトラシロキサン５２．５ｇへ、テトラメチルアンモニウム含量約２．８％を有するテトラメチルアンモニウムシロキサノエート（ｔｅｔｒａｍｅｔｈｙｌａｍｍｏｎｉｕｍ  ｓｉｌｏｘａｎｏａｔｅ）３．４ｇを添加し、その反応を窒素雰囲気下に置いた。反応混合物を、撹拌しながら８０℃まで８時間加熱した。次いで、触媒を、１５０℃で１時間加熱することによって不活性化した。最後に、反応混合物から、１ｍｂａｒ未満、１４０℃で、過剰のシクロシロキサンをストリップし、濾過して、１．９４ｍｍｏｌ  ＮＨ２／ｇ、ハーゼン色値２３、２５℃での粘度１４．６ｍＰａ・ｓ、１Ｈ−ＮＭＲによるイミノアルキル含量０．０８モル％、およびＮＨ２官能性１．９９８４を有するアミノプロピル官能性ポリジメチルシロキサン１４８ｇを得た。
【０１０３】
〔実施例３〕
実施例１と同様にして、アミン含量２．１１ｍｍｏｌ  ＮＨ２／ｇ、ハーゼン色値４１３、イミノアルキル基７．５モル％、およびＮＨ２官能性１．８５を有する直鎖状アミノプロピル官能性ポリジメチルシロキサン２５０ｇを酸で処理して、実施例２と同様にして、反応後、追加のオクタメチルシクロテトラシロキサンと共に、２．０４ｍｍｏｌ  ＮＨ２／ｇ、ハーゼン色値３７、２５℃での粘度１４．３ｍＰａ・ｓ、１Ｈ−ＮＭＲによるイミノアルキル含量０．２モル％、およびＮＨ２官能性１．９９６を有するアミノプロピル官能性ポリジメチルシロキサン１９６ｇの量を生成した。
【０１０４】
実施例１〜３の結果から明らかであるように、それぞれの遊離体よりも、より高い純度を有するアミノ官能性ポリシロキサンを得ることができる。遊離体のイミノアルキル含量は、本発明の方法ステップを用いて著しく減少した。さらに、生成物は本質的に無着色である。生成物を高い収率で得ることができる。
【０１０５】
〔実施例４〕（比較例）
含量２．４７ｍｍｏｌ（ＳｉＨ）／ｇを有するヒドリド末端ポリジメチルシロキサン１６８．７ｇ、およびアリルアミン３１．３ｇ（０．５５モル）を、温度計、蒸留受器を具備した凝縮器を備えた５００ｍｌ反応器へ装入し、不活性雰囲気下へ置いた。ＵＳ６，１７７，５８３に記載された、テトラビニルテトラメチルシクロテトラシロキサンのＰｔ（０）錯体１％のキシレン中溶液１．２ｇ（Ｐｔ  ６０ｐｐｍ）を添加し、その反応を６０℃まで３時間加熱した。管理試料により、ＳｉＨ基が１００％転化したことが測定された。次いで、反応生成物を、２０ｍｂａｒ未満、１５０℃でストリップし、１時間保持し、周囲温度まで冷却し、Ｓｅｉｔｚ  Ｋ３００フィルタで濾過して、２５℃での粘度１１．６ｍＰａ・ｓ、ハーゼン色値４５４、アミン含量２．０３ｍｍｏｌＮＨ２／ｇを有するアミノプロピル官能性ポリジメチルシロキサン１２５ｇを生成した。１Ｈ−ＮＭＲによれば、生成物は、イミノアルキル基７．５モル％の含量、およびＮＨ２官能性１．８５を有した。
【０１０６】
〔実施例５〕（比較例）
含量２．８ｍｍｏｌ（ＳｉＨ）／ｇを有するヒドリド末端ポリジメチルシロキサン１５１．４ｇ、およびアリルアミン４８．５ｇ（０．８５モル）を、温度計、蒸留受器を具備した凝縮器を備えた５００ｍｌ反応器へ装入し、不活性雰囲気下へ置いた。ＵＳ６，１７７，５８３に記載された、テトラビニルテトラメチルシクロテトラシロキサンのＰｔ（０）錯体１％のキシレン中溶液０．６ｇ（Ｐｔ  ３０ｐｐｍ）を添加し、その反応を６０℃まで加熱し、還流で６時間保持した。反応中に温度を７５℃まで上げた。管理試料により、ＳｉＨ基が１００％転化したことが測定された。次いで、反応生成物を、２０ｍｂａｒ未満、１５０℃でストリップし、１時間保持し、周囲温度まで冷却し、Ｓｅｉｔｚ  Ｋ３００フィルタで濾過して、２５℃での粘度１０．７ｍＰａ・ｓ、ハーゼン色値１８１、アミン含量２．２６ｍｍｏｌ  ＮＨ２／ｇを有するアミノプロピル官能性ポリジメチルシロキサン１６３ｇを生成した。１Ｈ−ＮＭＲによれば、生成物は、イミノアルキル基６．３モル％の含量、およびＮＨ２官能性１．８７４を有した。
【０１０７】
トルエンまたは２−メトキシプロパノールなどの極性溶媒、およびＵＳ６，１７７，５８３にも記載された、ジビニルテトラメチルジシロキサンのＰｔ（０）錯体、またはヘキサクロロ白金酸、またはＵＳ３，２２０，９７２に記載の白金触媒、またはＰｔ（ＮＨ３）２Ｃｌ２などの他の触媒を用いることを含む、様々な反応条件の下でこれらの実験を繰り返すことによって、イミノアルキル基少なくとも３．０モル％またはＮＨ２官能性１．９４未満を有する生成物が常にもたらされた。
【０１０８】
〔実施例６〕（比較例）
ＧＢ２，１８５，９８４に従って、アミン含量２．１４ｍｍｏｌ  ＮＨ２／ｇおよびイミノアルキル基５．３１モル％を有する直鎖状アミノプロピル官能性ポリジメチルシロキサン１００ｇを、トルエン４０ｇ、水４０ｇ、および酸性活性白土２ｇ（Ｔｏｎｓｉｌ  ＣＯ  ６１４Ｇ、Ｃｌａｒｉａｎｔ）で処理して、イミノアルキル含量５．１５モル％およびＮＨ２官能性１．８９７を有する、単離されたアミノシロキサンを得た。
【０１０９】
〔実施例７〕（比較例）
アミン含量２．１４ｍｍｏｌ  ＮＨ２／ｇ（ＮＨ２  ２１４ｍｍｏｌ）およびイミノアルキル基５．３１モル％を有する直鎖状アミノプロピル官能性ポリジメチルシロキサン１００ｇを、水６０ｇおよび３５％塩酸水溶液１０ｇ（ＨＣｌ  ９５ｍｍｏｌ、４４モル％）と反応させたが、実施例１とは異なり、中和の後、イミノアルキル含量４．４７モル％およびＮＨ２官能性１．９１を有するアミノシロキサンを生成した。
【０１１０】
本発明は、本発明の特定の実施形態に関して上記で説明されているが、本明細書に開示された本発明の概念を逸脱することなく、多くの変更、改変、および変動をもたらすことができることは明らかである。したがって、添付された特許請求の範囲の趣旨および広い範囲内にある、全てのかかる変更、改変、および変動を含むことを意図する。